(57)【要約】      （修正有）【課題】ポリエステルとポリアミド複合繊維マイクロファイバータオル生地の生産方法及びタオル生地を提供する。【解決手段】両面にパイル束３を含むポリエステルとポリアミド複合繊維マイクロファイバー基布２を加工する化学繊維剥離加工ステップと、前記パイル束の密度は１０個／ｃｍ２以上であり、一個の前記パイル束は一個以上の単線パイルで組成することにより前記パイル束は基布と緊密に結合する組成ステップと、２００〜６００目の鑢紙を使用し、鑢紙の回転スピードは６００〜１５００ｒ／ｍｉｎ、生地走行スピードは２〜１５ｍ／ｍｉｎ、生地とローラー間の摩擦角度は５°〜７０°である前記ポリアミド複合繊維マイクロファイバー基布の少なくとも一面の前記パイル束上端部の外側から内側の太さの１／１０〜５／１０のところまで摩擦を行うことにより、裂断されるパイルを外側に向いて伸びるような絨毛１に成形する摩擦絨毛成形ステップとを有する。【選択図】図１
2013256736.tif 000002
【特許請求の範囲】
【請求項１】
ポリエステルとポリアミド複合繊維マイクロファイバータオル生地の生産方法であって、
両面にパイル束を含むポリエステルとポリアミド複合繊維マイクロファイバー基布を加工する化学繊維剥離加工ステップと、
前記パイル束の密度は１０個／ｃｍ２以上であり、一個の前記パイル束は一個以上の単線パイルで組成することにより前記パイル束は基布と緊密に結合する組成ステップと、
２００〜６００目の鑢紙を使用し、鑢紙の回転スピードは６００〜１５００ｒ／ｍｉｎ、生地走行スピードは２〜１５ｍ／ｍｉｎ、生地とローラー間の摩擦角度は５°〜７０°である前記ポリエステルとポリアミド複合繊維マイクロファイバー基布の少なくとも一面の前記パイル束上端部の外側から内側の太さの１／１０〜５／１０のところまで摩擦を行うことにより、裂断されるパイルを外側に向いて伸びるような絨毛に成形する摩擦絨毛成形ステップとを有すること、
を特徴とするポリエステルとポリアミド複合繊維マイクロファイバータオル生地の生産方法。
【請求項２】
前記摩擦絨毛成形ステップは、前記ポリエステルとポリアミド複合繊維マイクロファイバー基布両面の前記パイル束で前記摩擦を行うこと、
を特徴とする請求項１に記載のポリエステルとポリアミド複合繊維マイクロファイバータオル生地の生産方法。
【請求項３】
前記摩擦絨毛成形ステップは、前記ポリエステルとポリアミド複合繊維マイクロファイバー基布両面の前記パイル束で前記摩擦を行う場合、前記摩擦は同じところあるいは異なるところで行うこと、
を特徴とする請求項１あるいは請求項２に記載のポリエステルとポリアミド複合繊維マイクロファイバータオル生地の生産方法。
【請求項４】
前記摩擦絨毛成形ステップは、前記摩擦の位置は前記パイル束上端部の外側から内側の長さの１/３のところまで摩擦を行うこと、
を特徴とする請求項１に記載のポリエステルとポリアミド複合繊維マイクロファイバータオル生地の生産方法。
【請求項５】
請求項１に記載されるポリエステルとポリアミド複合繊維マイクロファイバータオル生地の生産方法により生産されたポリエステルとポリアミド複合繊維マイクロファイバータオル生地であって、
少なくとも一面のパイル束上端部の外側から内側の太さの１／１０〜５／１０のところまで摩擦を行うことにより、裂断されるパイルは外側に向いて伸びるような絨毛が成形されていること、
を特徴とポリエステルとポリアミド複合繊維マイクロファイバータオル生地。
【請求項６】
請求項５に記載されるポリエステルとポリアミド複合繊維マイクロファイバータオル生地であって、
前記ポリエステルとポリアミド複合繊維マイクロファイバータオル生地の両面に、前記パイル束上端部に裂断位置が異なり、外側に向いて伸びるような絨毛が成形されていること、
を特徴とするポリエステルとポリアミド複合繊維マイクロファイバータオル生地。
【請求項７】
請求項５に記載されるポリエステルとポリアミド複合繊維マイクロファイバータオル生地であって、
前記ポリエステルとポリアミド複合繊維マイクロファイバータオル生地の両面に、前記パイル束上端部に裂断位置が同一であり、外側に向いて伸びるような絨毛が成形されていること、
を特徴とするポリエステルとポリアミド複合繊維マイクロファイバータオル生地。
【請求項８】
請求項５に記載されるポリエステルとポリアミド複合繊維マイクロファイバータオル生地であって、
前記絨毛は前記パイル束の長さの１/３のところまで成形されていること、
を特徴とするポリエステルとポリアミド複合繊維マイクロファイバータオル生地。
【発明の詳細な説明】
【技術分野】
【０００１】
本発明は一種類のポリエステルとポリアミド複合繊維マイクロファイバータオル生地の生産方法及びタオル生地に関連し、紡織製品分野に所属する。
【背景技術】
【０００２】
周知のとおり、伝統的なタオルに使用されているのが、天然繊維の綿繊維である。綿繊維は湿気が強い環境の中で、細菌を繁殖しやすく、カビの発生もしやすくなる。しかも、使用中で毛羽落ちしやすいし、洗濯後に硬くなる等の現象が生じる。
【０００３】
マイクロファイバーは抜群の吸水性、毛羽落ちしない、カビ発生しない、異臭がない、柔軟性が強い、変退色しない、汚れを取りやすい、塩素と酸素などに強いとの特徴があり、使用範囲が幅広く、洗車、ホテル業、理容、スポーツ用品、生活用品などの分野で用いられ、すばらしい評価を得られている。フェイスタオル、バスタオル、ヘアキャップ、美容タオル、家庭清潔用布巾、洗車用雑巾などとして使用されている。
【０００４】
マイクロファイバーのメリットは下記の通りである。
【０００５】
１．マイクロファイバーの対比表面積が大きいから、マイクロファイバー織物の覆う面積割合が高く、埃または油などの汚れ物と表面繊維との接触面積、または回数が多くなる。それで、汚れ物が繊維表面隙間からの浸透するチャンスが多くなるから、抜群の清潔機能が付いている。マイクロファイバー織物はお肌の毛穴に進入しやすく、汚れ、油、化粧品残留物などをきれいに取れる。
【０００６】
２．マイクロファイバーフィラメントの直径が細いため、曲がる硬度も弱く、繊維手触り感はとても柔軟である。
【０００７】
３．マイクロファイバーは密度がより高い編み物を作り、繊維間の隙間が“水滴直径”と“水蒸気微滴直径”の大きさ間にあり、“吸水通気性”効果がある。天然繊維の皺が出やすい、人造繊維の通気性が悪いなどのデメリットを解決可能である。
【０００８】
４．普通織物より四倍以上の耐久性がある。
【０００９】
上記で分析すれば、マイクロファイバーは幅広い応用用途がある。
【００１０】
ポリエステルとポリアミド複合繊維マイクロファイバーは高分子化合物熔体であるポリエステル繊維とポリアミド繊維を使用し、特殊の分配板で分流してから、同じ噴糸口で絞り出しながら成形したものである。繊維表面形状はみかん欠片形、米字形などの異形断面があり、編みあがり後、ポリエステルとポリアミドを剥離するため、約５％のアルカリ液体で、１１０℃環境で繊維剥離工程を通す必要がある。繊維剥離工程で、マイクロファイバーが成形される。一般マイクロファイバーは両面ともパイル構造で、一回の化学繊維剥離加工工程を通してから、一本繊維の太さは０．１デニールしかないので、使用中で摩擦力が非常に大きく、渋く感じて、手にひっかかりやすくて、着用感が悪くなる。特に、お肌が粗いとき、普段より強く感じるので、マイクロファイバータオル生地の発展に制約を加えた。
【００１１】
中国特許第２００９１０２６０５９６．８号の中に人造皮革の起絨方法を紹介した。マイクロファイバーポリウレタン合成皮革の片面または両面に摩擦起絨処理して、表面のポリエステルマイクロファイバーとポリアミドマイクロファイバーを立たせて、ポリエステル絨毛とポリアミド絨毛を形成させる。この摩擦起絨処理技術は、両種類繊維の総合機能を保つ。同時に、最終製品の剛性と柔軟性、両方とも保つうえに、きめ細かい手触りも備える。この起絨方法は平地に対する起絨方法である。
【００１２】
文献（李偉勇著、海一島型マイクロファイバー起絨商品の開発 [Ｊ］. シルク、２００４（１２）版、Ｐ７〜Ｐ９）の紹介によって、海一島断面マイクロファイバー起絨製品の風合いによって、応じる摩擦起絨パラメーターを選択可能である。摩擦起絨効果を影響する主な原因は、鑢紙の目、摩擦ローラーの回転速度、生地とローラー間の摩擦角度、織物の走行速度、織物湿気率と摩擦起絨後処理などである。摩擦起絨作業するときの技術は、織物の外観効果と風合いに最も大きな影響を与え、機械機能と摩擦起絨効果をしっかり把握できて、状況によって、随時相応技術の調整が必要である。例えば、摩擦起絨後、織物表面風合いの一致を保つためには、新鑢紙を使用する場合、生地とローラー間の摩擦角度張力を弱め、機械回転スピードを速く調整する。使用時間が経ってれば、鑢紙砂粒の損耗と共に、少しずつ生地とローラー間の摩擦角度を大きく、張力を強く調整し、同時に機械回転スピードも落とす。摩擦起絨技術は、鑢紙の目２４０〜２８０＃、鑢紙回転スピード８００〜１０００ｒ／ｍｉｎ、機械回転スピード２０〜２５ｍ／ｍｉｎである。この起絨方法も平地に対する起絨方法である。
【００１３】
現在、まだマイクロファイバータオル生地摩擦起絨に関わる特許権と文章は見つからなかった。
【先行技術文献】
【特許文献】
【００１４】
【特許文献１】中国特許第２００９１０２６０５９６．８号
【非特許文献】
【００１５】
【非特許文献１】李偉勇着「海一島型マイクロファイバー起絨商品の開発、[Ｊ]シルク」、２００４（１２）版、Ｐ７〜Ｐ９
【発明の概要】
【発明が解決しようとする課題】
【００１６】
本発明の目的は、一種類のポリエステルとポリアミド複合繊維マイクロファイバータオル生地の生産方法及びタオル生地を提供することである。最低一面の基布パイル束上端部の摩擦起絨処理を利用して、断裂のパイルを開放式のふわふわしている絨毛に成形させ、手触りがよく、保温性が優れ、お肌に優しく、吸水性が強く、柔軟性がいいなどの強大なメリットがあるタオル生地を得る。
【課題を解決するための手段】
【００１７】
本発明はポリエステルとポリアミド複合繊維マイクロファイバータオル生地の生産方法であって、両面にパイル束を含むポリエステルとポリアミド複合繊維マイクロファイバー基布を加工する化学繊維剥離加工ステップと、前記パイル束の密度は１０個／ｃｍ２以上であり、一個の前記パイル束は一個以上の単線パイルで組成することにより前記パイル束は基布と緊密に結合する組成ステップと、２００〜６００目の鑢紙を使用し、鑢紙の回転スピードは６００〜１５００ｒ／ｍｉｎ、生地走行スピードは２〜１５ｍ／ｍｉｎ、生地とローラー間の摩擦角度は５°〜７０°である前記ポリエステルとポリアミド複合繊維マイクロファイバー基布の少なくとも一面の前記パイル束上端部の外側から内側の太さの１／１０〜５／１０のところまで摩擦を行うことにより、裂断されるパイルを外側に向いて伸びるような絨毛に成形する摩擦絨毛成形ステップとを有することを特徴とする。
【００１８】
前記ポリエステルとポリアミド複合繊維マイクロファイバー基布両面の前記パイル束で前記摩擦を行うことが好ましい。前記ポリエステルとポリアミド複合繊維マイクロファイバー基布両面の前記パイル束で前記摩擦を行う場合、前記摩擦は同じところあるいは異なるところで行う。前記摩擦の位置は前記パイル束上端部の外側から内側の長さの１/３のところまで摩擦を行う。
【００１９】
摩擦起絨するとき、紡織工業常用の摩擦起絨機器を使用する。
【００２０】
少なくとも一面のパイル束上端部の外側から内側の太さの１／１０〜５／１０のところまで摩擦を行うことにより、裂断されるパイルは外側に向いて伸びるような絨毛が成形されていること、を特徴とするポリエステルとポリアミド複合繊維マイクロファイバータオル生地。
【００２１】
前記ポリエステルとポリアミド複合繊維マイクロファイバータオル生地の両面に、前記パイル束上端部に裂断位置が同じあるいは異なり、外側に向いて伸びるような絨毛が成形されている。
【００２２】
前記絨毛は前記パイル束の長さの１/３のところまで成形されている。
【００２３】
上記述べたポリエステルとポリアミド複合繊維マイクロファイバータオル生地は四本のロング繊維糸で編み立て、その中の二本ロング繊維糸はポリエステル繊維、両端二本ロング繊維糸はポリエステルとポリアミド複合繊維、ポリエステル繊維は基布になり、ポリエステルとポリアミド複合繊維はパイル束になる。使用されたポリエステルとポリアミド複合繊維は混率のポリエステル８０／ポリアミド２０、ポリエステル７０／ポリアミド３０、またはポリエステル８５／ポリアミド１５三種類中の一種類である。
【００２４】
ポリエステルとポリアミド複合繊維マイクロファイバータオル生地の中に、ポリエステルの質量は７０％〜９０％であり、ポリアミドの質量は１０％〜３０％である。
【００２５】
上記述べたポリエステルとポリアミド複合繊維マイクロファイバータオル生地のプリント生産工程は下記の通りである。
【００２６】
マイヤー編み---高温定型２１０℃---化学繊維剥離加工---漂白---定型乾燥１６０℃---摩擦起絨処理---水洗い---定型乾燥１６０℃---プリント---乾燥１６０℃---色定着１７０℃---水洗い---定型乾燥１６０℃---裁断---縫製---検品包装。
【００２７】
上記で述べたポリエステルとポリアミド複合繊維マイクロファイバータオル生地の染色生産工程は下記の通りである。
【００２８】
マイヤー編み---高温定型２１０℃---化学繊維剥離加工---染色---定型乾燥１６０℃---摩擦起絨処理---水洗い---定型乾燥１６０℃---検品包装。
【００２９】
加工要求によって、プリントまたは染色工程を選択可能となる。
【発明の効果】
【００３０】
本発明のメリット効果は下記の通りである。
【００３１】
本発明で述べたポリエステルとポリアミド複合繊維マイクロファイバータオル生地の生産方法は、基布のパイル束に摩擦起絨処理（摩擦起絨の処理位置はパイル束の上端部から内側に、パイル束の外側から内側の太さの１／１０〜５／１０ところまで占め）を通じて、開放式のふわふわしている絨毛を成形させ、生産方法は簡単で、実施しやすい。本発明で得たポリエステルとポリアミド複合繊維マイクロファイバータオル生地は手触りがよく、保温性が優れ、お肌に優しく、吸水性が強く、柔軟性がいいなど強大なメリットがある。
【図面の簡単な説明】
【００３２】
【図１】図１は本発明構造イメージ図。
【発明を実施するための形態】
【００３３】
これから、実例を組み合わせながら、本発明について、さらに詳しく説明する。
【００３４】
実施例中、ポリエステルとポリアミド複合繊維マイクロファイバータオル生地は、四本のロング繊維糸で編み立て、その中の二本ロング繊維糸はポリエステル繊維、両端二本ロング繊維糸はポリエステルとポリアミド複合繊維、ポリエステル繊維は基布になり、ポリエステルとポリアミド複合繊維はパイル束になる。ポリエステルとポリアミド複合繊維の混率はポリエステル８０/ポリアミド２０である。
【００３５】
編み立て後のタオル生地の染色工程：マイヤー編み---高温定型２１０℃---化学繊維剥離加工---染色---定型乾燥１６０℃---摩擦起絨処理---水洗い---定型乾燥１６０℃---検品包装である。
[実施例１]
図１に示すとおり、本発明述べたポリエステルとポリアミド複合繊維マイクロファイバータオル生地の生産方法は、化学繊維剥離加工したパイルが付いているポリエステルとポリアミド複合繊維マイクロファイバー基布２と両面のパイル束３を含めてある。基布の両面とも１０個／ｃｍ２以上のパイル束３があり、一個のパイル束３は一個以上の単線パイルで組成する。パイル束３の底部と基布２は緊密結合している。その特徴は、基布２表裏両面のパイル束３に摩擦起絨処理を実施し、摩擦起絨の位置はパイル束上端部から内側に、パイル束３長さの１／３のところに占め、断裂したパイルは開放式のふわふわしている絨毛１に成形させる。表裏両面摩擦起絨処理位置は同じであり、４００目鑢紙を使用し、鑢紙回転スピードは１０００ｒ／ｍｉｎ、生地走行スピードは１５ｍ／ｍｉｎ、生地とローラー間の摩擦角度は４０°である。
【００３６】
上記で述べた生産方法で得たポリエステルとポリアミド複合繊維マイクロファイバータオル生地の特徴は、表裏両面のパイル束３上端部が共に開放式のふわふわしている絨毛１があり、この絨毛１はパイル束３長さ１／３ところのパイル断裂で成形され、パイル束３断裂位置が同じである。
【００３７】
ポリエステルとポリアミド複合繊維マイクロファイバータオル生地の中、ポリエステル繊維の質量は８８％であり、ポリアミド繊維の質量は１２％である。
【００３８】
実施例１のサンプル試験結果は下記表１の示すとおりである。
【００３９】
【表１】
2013256736.tif 000003
【００４０】
試験によって、サンプルの色堅牢度各項目と吸水率は基準を満たす。
【００４１】
［実施例２］
図１に示すとおり、本発明で述べたポリエステルとポリアミド複合繊維マイクロファイバータオル生地の生産方法は、化学繊維剥離加工したパイルが付いているポリエステルとポリアミド複合繊維マイクロファイバー基布２と両面のパイル束３を含めてある。基布の両面とも１０個／ｃｍ２以上のパイル束３があり、一個のパイル束３は一個以上の単線パイルで組成する。パイル束３の底部と基布２は緊密結合している。その特徴は、基布２一面だけのパイル束３に摩擦起絨処理を実施し、摩擦起絨の位置はパイル束上端部から内側に、パイル束３の外側から内側の太さの１／１０のところに占め、断裂したパイルは開放式のふわふわしている絨毛１に成形させる。５００目鑢紙を使用し、鑢紙回転スピードは１２００ｒ／ｍｉｎ、生地走行スピードは１０ｍ／ｍｉｎ、生地とローラー間の摩擦角度は５°である。
【００４２】
上記で述べた生産方法で得たポリエステルとポリアミド複合繊維マイクロファイバータオル生地の特徴は、一面のパイル束３上端部に開放式のふわふわしている絨毛１があり、この絨毛１はパイル束３の外側から内側の太さ１／１０ところのパイルの断裂で成形される。
【００４３】
ポリエステルとポリアミド複合繊維マイクロファイバータオル生地中、ポリエステル繊維の質量は９５％であり、ポリアミド繊維の質量は５％である。
【００４４】
実施例２のサンプル試験結果は下記表２の示すとおりである。
【００４５】
【表２】
2013256736.tif 000004
【００４６】
試験によって、サンプルの色堅牢度各項目と吸水率は基準を満たす。
【００４７】
［実施例３］
図１に示すとおり、本実施例は基布２表裏両面のパイル束３に摩擦起絨処理を実施し、一面摩擦起絨の位置はパイル束３上端部から内側に、パイル束の外側から内側の太さの５／１０のところに占め、３００目鑢紙を使用し、鑢紙回転スピードは８００ｒ／ｍｉｎ、生地走行スピードは８ｍ／ｍｉｎ、生地とローラー間の摩擦角度は７０°であり、もう一面摩擦起絨の位置はパイル束３上端部から内側に、パイル束の外側から内側の太さの１／１０のところに占め、５００目鑢紙を使用し、鑢紙回転スピードは１２００ｒ／ｍｉｎ、生地走行スピードは１０ｍ／ｍｉｎ、生地とローラー間の摩擦角度は５°である。
【００４８】
上記生産方法で得たポリエステルとポリアミド複合繊維マイクロファイバータオル生地の特徴は、表裏両面のパイル束３上端部に共に開放式のふわふわしている絨毛１があり、この絨毛１は一面がパイル束３の外側から内側の太さ５／１０のところのパイルの断裂で成形され、もう一面がパイル束３の外側から内側の太さ１／１０のところのパイルの断裂で成形され、パイル束３の断裂位置が違うことである。
【００４９】
ポリエステルとポリアミド複合繊維マイクロファイバータオル生地の中、ポリエステル繊維の質量は８０％であり、ポリアミド繊維の質量は２０％である。
【００５０】
その他は実施例１と同様である。
【００５１】
実施例３のサンプル試験結果は下記表３の示すとおりである。
【００５２】
【表３】
2013256736.tif 000005
【００５３】
試験によって、サンプルの色堅牢度各項目と吸水率は基準を満たす。
［実施例４］
図１に示すとおり、本実施例は基布２表裏両面のパイル束３に摩擦起絨処理を実施し、摩擦起絨の位置はパイル束上端部の外側から内側の太さの４／１０のところに占め、４００目鑢紙を使用し、鑢紙回転スピードは９００ｒ／ｍｉｎ、生地走行スピードは８ｍ／ｍｉｎ、生地とローラー間の摩擦角度は５０°である。
【００５４】
上記生産方法で得たポリエステルとポリアミド複合繊維マイクロファイバータオル生地の特徴は、表裏両面のパイル束３上端部に共に開放式のふわふわしている絨毛１があり、この絨毛１はパイル束３の外側から内側の太さ４／１０のところのパイルの断裂で成形され、パイル束３断裂位置が同じである。
【００５５】
ポリエステルとポリアミド複合繊維マイクロファイバータオル生地の中、ポリエステル繊維の質量は７０％であり、ポリアミド繊維の質量は３０％である。
【００５６】
その他は実施例１と同様である。
【００５７】
実施例４のサンプル試験結果は下記表４の示すとおりである。
【００５８】
【表４】
2013256736.tif 000006
【００５９】
試験によって、サンプルの色堅牢度各項目と吸水率は基準を満たす。
【符号の説明】
【００６０】
１  絨毛
２  基布
３  パイル束
【図１】
2013256736.tif 000007